(57)【特許請求の範囲】
【請求項１】
連続相のマトリクス内に分散されているエマルジョン領域を含み、前記連続相または前記エマルジョン領域に存在する発光ナノ粒子を含む発光層を有し、
前記マトリクス及びエマルジョン領域のうちのいずれか１つは溶解度パラメータが１０（ｃａｌ／ｃｍ３）１／２未満の高分子成分を含み、他の１つは溶解度パラメータが１０（ｃａｌ／ｃｍ３）１／２以上の高分子成分を含む、発光フィルム。
【請求項２】
発光ナノ粒子はエマルジョン領域内に含まれている、請求項１に記載の発光フィルム。
【請求項３】
エマルジョン領域内に含まれている発光ナノ粒子の比率は、発光層に含まれている全体発光ナノ粒子の９０重量％以上である、請求項２に記載の発光フィルム。
【請求項４】
発光ナノ粒子は、４２０〜４９０ｎｍの範囲内のいずれか１つの波長の光を吸収して４９０〜５８０ｎｍ範囲内のいずれか１つの波長の光または５８０〜７８０ｎｍ範囲内のいずれか１つの波長の光を放出する、請求項１から３のいずれか一項に記載の発光フィルム。
【請求項５】
発光ナノ粒子は量子ドットである、請求項１から４のいずれか一項に記載の発光フィルム。
【請求項６】
エマルジョン領域は粒子状である、請求項１から５のいずれか一項に記載の発光フィルム。
【請求項７】
粒子状の平均直径は、１〜２００μｍの範囲内である、請求項６に記載の発光フィルム。
【請求項８】
発光層は、マトリクス１００重量部に対して５〜４０重量部のエマルジョン領域を含む、請求項１から７のいずれか一項に記載の発光フィルム。
【請求項９】
マトリクスは、下記化学式１の化合物、下記化学式２の化合物、下記化学式３の化合物、下記化学式４の化合物、窒素含有ラジカル重合性化合物、アクリル酸、メタクリル酸または塩部位を含むラジカル重合性化合物の重合単位を含む、請求項１から８のいずれか一項に記載の発光フィルム：
【化１】
0006432848.tif 000009
化学式１において、Ｑは水素またはアルキル基であり、Ｕはアルキレン基であり、Ｚは水素、アルコキシ基、エポキシ基または１価炭化水素基であり、ｍは任意の数である：
【化２】
0006432848.tif 000010
化学式２において、Ｑは水素またはアルキル基であり、Ｕはアルキレン基であり、ｍは任意の数である：
【化３】
0006432848.tif 000011
化学式３において、Ｑは水素またはアルキル基であり、Ａはヒドロキシ基が置換されるアルキレン基であり、Ｕはアルキレン基である：
【化４】
0006432848.tif 000012
化学式４において、Ｑは水素またはアルキル基であり、Ａ及びＵはそれぞれ独立的なアルキレン基であり、Ｘはヒドロキシ基またはシアノ基である。
【請求項１０】
エマルジョン領域は下記化学式５〜７のいずれか１つの化学式で表示される化合物の重合単位を含む、請求項１から８のいずれか一項に記載の発光フィルム：
【化５】
0006432848.tif 000013
化学式５において、Ｑは水素またはアルキル基であり、Ｂは炭素数５以上の直鎖または分枝鎖アルキル基または脂環式炭化水素基である：
【化６】
0006432848.tif 000014
化学式６において、Ｑは水素またはアルキル基であり、Ｕはアルキレン、アルケニレンまたはアルキニレンまたはアリーレン基である：
【化７】
0006432848.tif 000015
化学式７において、Ｑは水素またはアルキル基であり、Ｕはアルキレン基であり、Ｙは炭素原子、酸素原子または硫黄原子であり、Ｘは酸素原子、硫黄原子またはアルキレン基であり、Ａｒはアリール基であり、ｎは任意の数である。
【請求項１１】
発光層は抗酸化剤をさらに含む、請求項１から１０のいずれか一項に記載の発光フィルム。
【請求項１２】
抗酸化剤は酸化性金属粒子である、請求項１１に記載の発光フィルム。
【請求項１３】
抗酸化剤はフェノール系酸化防止剤、チオエーテル系酸化防止剤、ホスファイト系酸化防止剤またはアミン系酸化防止剤である、請求項１１に記載の発光フィルム。
【請求項１４】
溶解度パラメータが１０（ｃａｌ／ｃｍ３）１／２以上の高分子を形成することができる重合性化合物及び溶解度パラメータが１０（ｃａｌ／ｃｍ３）１／２未満の高分子を形成することができる重合性化合物の混合物を含む層を重合させることを含む、請求項１から１３のいずれか一項に記載の発光フィルムの製造方法。
【請求項１５】
光源及び請求項１から１３のいずれか一項に記載の発光フィルムを含み、前記光源と発光フィルムは、前記光源からの光が前記発光フィルムに入射されるように配置されている、照明装置。
【請求項１６】
光源は４２０〜４９０ｎｍの範囲内のいずれか１つの波長の光を放出することができる、請求項１５に記載の照明装置。
【請求項１７】
請求項１５に記載の照明装置を含む、ディスプレイ装置。
【発明の詳細な説明】
【技術分野】
【０００１】
本出願は、２０１４年８月１４日に出願された韓国特許出願第２０１４−０１０６２３７号及び２０１５年８月１３日に出願された韓国特許出願第２０１５−０１１４３６８号に基づき優先権を主張し、該韓国特許出願文献に開示されたすべての内容は、本明細書の一部として含まれる。
【０００２】
本出願は、発光フィルム、その製造方法、照明装置及びディスプレイ装置に関する。
【背景技術】
【０００３】
照明装置は多様な用途に用いられる。照明装置は、例えば、ＬＣＤ（Ｌｉｑｕｉｄ  Ｃｒｙｓｔａｌ  Ｄｉｓｐｌａｙ）、ＴＶ、コンピュータ、モバイルフォン、スマートフォン、携帯情報端末（ＰＤＡ）、ゲーム装置、電子書籍リーダー（ｒｅａｄｅｒ）装置またはデジタルカメラなどのようなディスプレイのＢＬＵ（Ｂａｃｋｌｉｇｈｔ  Ｕｎｉｔ）に用いられる。照明装置はその他にも、室内または室外照明、舞台照明、装飾照明、アクセント照明または博物館照明などに用いられ、その他にも園芸学や、生物学で必要とする特別な波長照明などとしても用いられる。
【０００４】
照明装置としては、例えば、ＬＣＤのＢＬＵなどに用いるものとして青色ＬＥＤ（Ｌｉｇｈｔ  Ｅｍｉｔｔｉｎｇ  Ｄｉｏｄｅ）とＹＡＧ（Ｙｔｔｒｉｕｍ  ａｌｕｍｉｎｉｕｍ  ｇａｒｎｅｔ）のような蛍光体を組み合わせて白色光を発光する装置がある。
【先行技術文献】
【特許文献】
【０００５】
【特許文献１】韓国公開特許第２０１１−００４８３９７号公報
【特許文献２】韓国公開特許第２０１１−００３８１９１号公報
【発明の開示】
【発明が解決しようとする課題】
【０００６】
本出願は、発光フィルム、発光フィルムの製造方法、照明装置及びディスプレイ装置を提供する。
【課題を解決するための手段】
【０００７】
本出願は発光フィルムに関する。用語「発光フィルム」は、発光可能に形成されたフィルムを意味する。例えば、前記発光フィルムは、所定波長の光を吸収して吸収された光と同一または異なる波長の光を放出するように形成されたフィルムであってもよい。
【０００８】
発光フィルムは発光層を含むことができる。一実施の形態において、前記発光層は互いに相分離されている２つの領域を含むことができる。本出願において、用語「相分離されている領域」は、例えば、相対的に疎水性の領域及び相対的に親水性の領域のように互いに混合しない２つの領域で形成された領域であって、互いに分離していることを確認することができる状態に形成された領域を意味する。以下、説明の便宜上発光層の相分離されている２つの領域のいずれか１つの領域を第１領域と称し、他の領域を第２領域と称する。発光層が後述するエマルジョン状の場合に前記第１及び第２領域のいずれか１つの領域は連続相（ｃｏｎｔｉｎｕｏｕｓ  ｐｈａｓｅ）であり、他の１つの領域は分散相（ｄｉｓｐｅｒｓｅｄ  ｐｈａｓｅ）であってもよい。
【０００９】
前記第１領域と第２領域のうちの第１領域は親水性領域であり、第２領域は疎水性領域であってもよい。本出願において、第１及び第２領域を区分する親水性と疎水性は互いに相対的な概念であって、親水性と疎水性の絶対的な基準は、前記発光層内で前記２つの領域が互いに区分されていることを確認できれば特に限定されない。
【００１０】
発光層内で親水性の第１領域と疎水性の第２領域との比率は、例えば、発光層に含む発光ナノ粒子の比率、バリア層などの他の層との付着性、相分離構造の生成効率またはフィルム化のために要求される物性などを考慮して選択することができる。例えば、発光層は、前記第１領域１００重量部に対して１０〜１００重量部の第２領域を含むことができる。他の実施の形態において発光層は、第１領域５０〜９５重量部及び第２領域５〜５０重量部を含むことができる。または逆に発光層は、第２領域５０〜９５重量部及び第１領域５〜５０重量部を含むことができる。本出願において、用語「重量部」は特に規定しない限り、成分間の重量比率を意味する。また、前記で第１及び第２領域の重量比率は、各領域自体の重量比率；各領域に含まれるすべての成分の重量の合計の比率；各領域の主成分として含まれる成分間の重量比率または前記各領域を形成するために用いる材料の重量比率を意味する。例えば、前記発光層は、後述するように、親水性重合性組成物と相対的に疎水性の重合性組成物とを混合し、重合させて形成してもよいが、この場合、前記各領域の重量比率は、前記各重合性組成物の重量比率を意味するか、あるいは前記各組成物に含まれる主成分の親水性重合性化合物と疎水性重合性化合物との間の重量比率を意味する。前記で親水性重合性組成物は、親水性重合性化合物を主成分として含む組成物を意味し、疎水性重合性組成物は、疎水性重合性化合物を主成分として含む組成物を意味する。前記で重合性化合物の種類は特に限定されず、例えば、ラジカル重合性化合物であってもよい。本出願において、主成分として含まれるということは、全体重量に基づいて主成分として含まれる成分の重量比率が５５重量％以上、６０重量％以上、６５重量％以上、７０重量％以上、７５重量％以上、８０重量％以上、８５重量％以上、または９５重量％以上の場合を意味する。本出願において、前記親水性重合性化合物と疎水性重合性化合物の親水性及び疎水性の区分の基準は、例えば、前記両化合物が互いに相対的に親水性または疎水性でありながら互いに混合した際に、前述の相分離する領域を形成可能なレベルであれば特に限定されない。一実施の形態において、前記親水性と疎水性との区分は、いわゆる溶解度パラメータ（ｓｏｌｕｂｉｌｉｔｙ  ｐａｒａｍｅｔｅｒ）により行うことができる。本出願において、溶解度パラメータは、該重合性化合物の重合により形成されるホモポリマー（ｈｏｍｏｐｏｌｙｍｅｒ）の溶解度パラメータを意味し、これを介して該化合物の親水性及び疎水性の程度を把握することができる。溶解度パラメータを得る方式は特に限定されず、この分野における公開方式に従うことができる。例えば、前記パラメータは当業界において、いわゆるＨＳＰ（Ｈａｎｓｅｎ  ｓｏｌｕｂｉｌｉｔｙ  ｐａｒａｍｅｔｅｒ）として公開された方式から計算して得られる。特に制限はないが、本出願において、疎水性重合性化合物は、重合により前記溶解度パラメータが約１０（ｃａｌ／ｃｍ３）１／２未満の高分子を形成することができる重合性の化合物を意味することができ、親水性重合性化合物は重合により前記パラメータが約１０（ｃａｌ／ｃｍ３）１／２以上の高分子を形成することができる重合性の化合物を意味する。前記疎水性重合性化合物が形成する高分子の溶解度パラメータは、他の実施の形態において、３（ｃａｌ／ｃｍ３）１／２以上、４（ｃａｌ／ｃｍ３）１／２以上、または約５（ｃａｌ／ｃｍ３）１／２以上であってもよい。前記親水性重合性化合物が形成する高分子の溶解度パラメータは、他の実施の形態において、約１１（ｃａｌ／ｃｍ３）１／２以上、１２（ｃａｌ／ｃｍ３）１／２以上、１３（ｃａｌ／ｃｍ３）１／２以上、１４（ｃａｌ／ｃｍ３）１／２以上、または１５（ｃａｌ／ｃｍ３）１／２以上であってもよい。前記親水性重合性化合物が形成する高分子の溶解度パラメータは、他の実施の形態において、約４０（ｃａｌ／ｃｍ３）１／２以下、約３５（ｃａｌ／ｃｍ３）１／２以下、または約３０（ｃａｌ／ｃｍ３）１／２以下であってもよい。適切な相分離構造またはエマルジョン構造の実現のために前記疎水性及び親水性化合物の溶解度パラメータの差が制御され得る。一実施の形態において、前記親水性及び疎水性重合性化合物またはその各々により形成される高分子の溶解度パラメータの差は、５（ｃａｌ／ｃｍ３）１／２以上、６（ｃａｌ／ｃｍ３）１／２以上、７（ｃａｌ／ｃｍ３）１／２以上、または約８（ｃａｌ／ｃｍ３）１／２以上であってもよい。前記差は溶解度パラメータのうちの大きい値から小さい値を差し引いた数値である。前記差の上限は特に限定されない。溶解度パラメータの差が大きいほどより適切な相分離構造またはエマルジョン構造が形成され得る。前記差の上限は、例えば、３０（ｃａｌ／ｃｍ３）１／２以下、２５（ｃａｌ／ｃｍ３）１／２以下、または約２０（ｃａｌ／ｃｍ３）１／２以下であってもよい。本明細書に記載のある物性が温度により変化する物性である場合、該物性は常温での物性を意味する。本明細書で用語「常温」は、加温または減温されない自然のままの温度であって、例えば、約１０〜３０℃の範囲内のいずれか１つの温度、約２３℃または約２５℃程度を意味する。
【００１１】
一実施の形態において、前記発光層は、エマルジョン状の層であってもよい。一方、本出願において、用語「エマルジョン状の層」は、互いに混合しない２つ以上の相（ｐｈａｓｅ）（例えば、前記第１及び第２領域）のいずれか１つの領域は、層内に連続的な相（ｃｏｎｔｉｎｕｏｕｓ  ｐｈａｓｅ）を形成していて、他の１つの領域は前記連続的な相内に分散されて分散相（ｄｉｓｐｅｒｓｅｄ  ｐｈａｓｅ）をなす形態の層を意味する。前記で連続相（ｃｏｎｔｉｎｕｏｕｓ  ｐｈａｓｅ）及び分散相（ｄｉｓｐｅｒｓｅｄ  ｐｈａｓｅ）は、それぞれ固相、半固相または液相であってもよく、互いに同一相または異なる相であってもよい。通常エマルジョンは、互いに混合しない２つ以上の液相に対して主に用いる用語であるが、本出願における用語「エマルジョン」は、必ず２つ以上の液相で形成されたエマルジョンのみを意味するものではない。
【００１２】
一実施の形態において、前記発光層は、前記連続相（ｃｏｎｔｉｎｕｏｕｓ  ｐｈａｓｅ）を形成しているマトリクスを含み、前記マトリクス内に分散されている分散相（ｄｉｓｐｅｒｓｅｄ  ｐｈａｓｅ）であるエマルジョン領域を含むことができる。前記でマトリクスは、前述の第１及び第２領域のいずれか１つの領域（例えば、第１領域）であって、分散相のエマルジョン領域は、第１及び第２領域のうちの他の１つの領域（例えば、第２領域）であってもよい。
【００１３】
エマルジョン領域は粒子状であってもよい。すなわちエマルジョン領域は粒子状をなしてマトリクス内に分散され得る。この場合、前記エマルジョン領域の粒子状は、特に限定されず、大略的に球状や、楕円体状、多角形または無定形などであってもよい。前記粒子状の平均直径は、約１〜２００μｍの範囲内、約１〜５０μｍの範囲内、または約５０〜２００μｍの範囲内であってもよい。粒子状の大きさは、前記マトリクス及びエマルジョン領域を形成する材料の比率を調節するか、あるいは界面活性剤などの使用を介して制御することができる。
【００１４】
発光層内でマトリクス及びエマルジョン領域の比率は、例えば、発光層に含む発光ナノ粒子の比率、バリア層などの他の層との付着性、相分離構造であるエマルジョン構造の生成効率またはフィルム化のために要求される物性などを考慮して選択することができる。例えば、発光層は、マトリクス１００重量部に対して５〜４０重量部のエマルジョン領域を含むことができる。前記エマルジョン領域の比率は、マトリクス１００重量部に対して１０重量部以上、または１５重量部以上であってもよい。前記エマルジョン領域の比率は、前記マトリクス１００重量部に対して３５重量部以下であってもよい。前記でマトリクス及びエマルジョン領域の重量比率は、各領域自体の重量比率や、その領域に含まれるすべての成分の重量の合計または主成分の比率または前記各領域を形成するために用いる材料の重量比率を意味する。例えば、前記マトリクス及びエマルジョン領域は、それぞれ後述する親水性及び疎水性重合性化合物の重合単位を含んでもよいが、前記重量の比率は前記重合単位間の比率であってもよい。
【００１５】
発光層は発光ナノ粒子を含むことができる。用語「発光ナノ粒子」は、発光するナノ粒子を意味する。例えば、前記発光ナノ粒子は、所定波長の光を吸収して前記吸収された光と同一または異なる波長の光を放出するように形成されたナノ粒子を意味する。本出願において、用語「ナノ粒子」は、ナノスケールのディメンション（ｄｉｍｅｎｓｉｏｎ）を有する粒子であって、例えば、平均粒径が約１００ｎｍ以下、９０ｎｍ以下、８０ｎｍ以下、７０ｎｍ以下、６０ｎｍ以下、５０ｎｍ以下、４０ｎｍ以下、３０ｎｍ以下、２０ｎｍ以下、または約１５ｎｍ以下の粒子を意味する。ナノ粒子の形態は特に限定されず、球状や、楕円体、多角形または無定形などを含むことができる。
【００１６】
発光ナノ粒子は、前記マトリクスまたはエマルジョン領域に含まれ得る。一実施の形態において、前記発光ナノ粒子は、前記マトリクス及びエマルジョン領域のいずれか１つの領域だけに含まれ、他の領域には実質的に含まれない場合も有る。本出願において、発光ナノ粒子がある領域に実質的に含まれないということは、例えば、発光層に含まれている発光ナノ粒子の全体重量を基準として該領域に含まれている発光ナノ粒子の重量比率が１０％以下、９％以下、８％以下、７％以下、６％以下、５％以下、４％以下、３％以下、２％以下、１％以下、０．５％以下、または０．１％以下の場合を意味する。
【００１７】
一実施の形態において、発光ナノ粒子は、前記マトリクス及びエマルジョン領域のうちの実質的にエマルジョン領域に含まれ得る。この場合、マトリクスには、発光ナノ粒子が実質的に含まれない場合も有る。よって、前記のような場合、エマルジョン領域内に含まれている発光ナノ粒子の比率は、発光層に含まれている全体発光ナノ粒子の重量を基準として、９０重量％以上、９１重量％以上、９２重量％以上、９３重量％以上、９４重量％以上、９５重量％以上、９６重量％以上、９７重量％以上、９８重量％以上、９９重量％以上、９９．５重量％以上、または９９．９重量％以上であってもよい。
【００１８】
発光層内で相分離した２つの領域を形成し、発光ナノ粒子を前記２つの領域のいずれか１つの領域だけに実質的に位置させると、フィルム化に好適な物性を確保することができ、後述するバリア層のような他の層と前記発光層間の密着性の確保が有利であって、発光フィルムの形成時に発光ナノ粒子の存在する領域に開始剤や架橋剤などのような前記ナノ粒子の物性に悪影響を及ぼすことができる他の要因をより効果的に制御して耐久性に優れるフィルムを形成することができる。
【００１９】
マトリクス及びエマルジョン領域のいずれか１つの領域は親水性高分子を含み、他の１つの領域は疎水性高分子を含むことができる。前記で親水性高分子は、前述のように、ＨＳＰ（Ｈａｎｓｅｎ  ｓｏｌｕｂｉｌｉｔｙ  ｐａｒａｍｅｔｅｒ）が１０（ｃａｌ／ｃｍ３）１／２以上の高分子を意味し、疎水性高分子は、ＨＳＰが１０（ｃａｌ／ｃｍ３）１／２未満の高分子を意味する。前記疎水性高分子の溶解度パラメータは、他の実施の形態において、３（ｃａｌ／ｃｍ３）１／２以上、４（ｃａｌ／ｃｍ３）１／２以上、または約５（ｃａｌ／ｃｍ３）１／２以上であってもよい。前記親水性高分子の溶解度パラメータは、他の実施の形態において、約１１（ｃａｌ／ｃｍ３）１／２以上、１２（ｃａｌ／ｃｍ３）１／２以上、１３（ｃａｌ／ｃｍ３）１／２以上、１４（ｃａｌ／ｃｍ３）１／２以上、または１５（ｃａｌ／ｃｍ３）１／２以上であってもよい。前記親水性高分子の溶解度パラメータは、他の実施の形態において、約４０（ｃａｌ／ｃｍ３）１／２以下、約３５（ｃａｌ／ｃｍ３）１／２以下、または約３０（ｃａｌ／ｃｍ３）１／２以下であってもよい。適切な相分離構造またはエマルジョン構造の実現のために前記疎水性及び親水性高分子の溶解度パラメータの差が制御される。一実施の形態において、前記親水性及び疎水性高分子の溶解度パラメータの差は、５（ｃａｌ／ｃｍ３）１／２以上、６（ｃａｌ／ｃｍ３）１／２以上、７（ｃａｌ／ｃｍ３）１／２以上、または約８（ｃａｌ／ｃｍ３）１／２以上であってもよい。前記差は溶解度パラメータのうちの大きい値から小さい値を差し引いた数値である。前記差の上限は特に限定されない。溶解度パラメータの差が大きいほどより適切な相分離構造またはエマルジョン構造が形成され得る。前記差の上限は、例えば、３０（ｃａｌ／ｃｍ３）１／２以下、２５（ｃａｌ／ｃｍ３）１／２以下、または約２０（ｃａｌ／ｃｍ３）１／２以下であってもよい。一実施の形態において、前記マトリクスが親水性高分子を含み、エマルジョン領域が疎水性高分子を含むことができる。
【００２０】
マトリクスは、前記親水性重合性化合物、例えば、親水性ラジカル重合性化合物を重合させて形成してもよい。この場合、前記マトリクスは、下記化学式１の化合物、下記化学式２の化合物、下記化学式３の化合物、下記化学式４の化合物、窒素含有ラジカル重合性化合物、アクリル酸、メタクリル酸または塩（ｓａｌｔ）部位を含むラジカル重合性化合物の重合単位を含むことができる。本出願において、用語「所定化合物の重合単位」は、前記所定の化合物が重合されて形成される単位を意味する。
【００２１】
【化１】
0006432848.tif 000002
【００２２】
化学式１において、Ｑは水素またはアルキル基であり、Ｕはアルキレン基であり、Ｚは水素、アルコキシ基、エポキシ基または１価炭化水素基であり、ｍは任意の数である。
【００２３】
【化２】
0006432848.tif 000003
【００２４】
化学式２において、Ｑは水素またはアルキル基であり、Ｕはアルキレン基であり、ｍは任意の数である。
【００２５】
【化３】
0006432848.tif 000004
【００２６】
化学式３において、Ｑは水素またはアルキル基であり、Ａはヒドロキシ基が置換されるアルキレン基であり、Ｕはアルキレン基である。
【００２７】
【化４】
0006432848.tif 000005
【００２８】
化学式４において、Ｑは水素またはアルキル基であり、Ａ及びＵはそれぞれ独立的なアルキレン基であり、Ｘはヒドロキシ基またはシアノ基である。
【００２９】
本出願において、用語「アルキレン基」は特に規定しない限り、炭素数１〜２０、炭素数１〜１６、炭素数１〜１２、炭素数１〜８または炭素数１〜４のアルキレン基を意味する。前記アルキレン基は、直鎖状、分枝鎖状または環状であってもよい。また、前記アルキレン基は任意に1つ以上の置換基に置換され得る。
【００３０】
本出願において、用語「エポキシ基」は特に規定しない限り、３つの環構造原子を有する環状エーテル（ｃｙｃｌｉｃ  ｅｔｈｅｒ）または前記環状エーテルを含む化合物またはそれから誘導された１価残基を意味する。エポキシ基としては、グリシジル基、エポキシアルキル基、グリシドキシアルキル基または脂環式エポキシ基などが挙げられる。前記で脂環式エポキシ基は、脂肪族炭化水素環構造を含み、該脂肪族炭化水素環を形成している２つの炭素原子価もエポキシ基を形成している構造を含む化合物から由来する１価残基を意味する。脂環式エポキシ基としては、６〜１２個の炭素原子を有する脂環式エポキシ基が挙げられ、例えば、３，４−エポキシシクロヘキシルエチル基などが挙げられる。
【００３１】
本出願において、用語「アルコキシ基」は特に規定しない限り、炭素数１〜２０、炭素数１〜１６、炭素数１〜１２、炭素数１〜８または炭素数１〜４のアルコキシ基を意味する。前記アルコキシ基は、直鎖状、分枝鎖状または環状であってもよい。また、前記アルコキシ基は任意に1つ以上の置換基に置換され得る。
【００３２】
本出願において、用語「アルキル基」は特に規定しない限り、炭素数１〜２０、炭素数１〜１６、炭素数１〜１２、炭素数１〜８または炭素数１〜４のアルキル基を意味する。前記アルキル基は、直鎖状、分枝鎖状または環状であってもよい。また、前記アルキル基は任意に1つ以上の置換基に置換され得る。
【００３３】
本出願において、用語「１価炭化水素基」は特に規定しない限り、炭素と水素からなる化合物またはそのような化合物の誘導体から誘導される１価残基を意味する。例えば、１価炭化水素基は、１〜２５個の炭素原子を含むことができる。１価炭化水素基としては、アルキル基、アルケニル基、アルキニル基またはアリール基などが挙げられる。
【００３４】
本出願において、用語「アルケニル基」は特に規定しない限り、炭素数２〜２０、炭素数２〜１６、炭素数２〜１２、炭素数２〜８または炭素数２〜４のアルケニル基を意味する。前記アルケニル基は、直鎖状、分枝鎖状または環状であってもよく、任意に1つ以上の置換基に置換され得る。
【００３５】
本出願において、用語「アルキニル基」は特に規定しない限り、炭素数２〜２０、炭素数２〜１６、炭素数２〜１２、炭素数２〜８または炭素数２〜４のアルキニル基を意味する。前記アルキニル基は、直鎖状、分枝鎖状または環状であってもよく、任意に1つ以上の置換基に置換され得る。
【００３６】
本出願において、用語「アリール基」は特に規定しない限り、ベンゼン環または２つ以上のベンゼン環が縮合または結合された構造を含む化合物またはその誘導体から由来する１価残基を意味する。アリール基の範囲には、通常アリール基と称する官能基と共に、いわゆるアラルキル基（ａｒａｌｋｙｌ  ｇｒｏｕｐ）またはアリールアルキル基なども含まれ得る。アリール基は、例えば、炭素数６〜２５、炭素数６〜２１、炭素数６〜１８または炭素数６〜１２のアリール基であってもよい。アリール基としては、フェニル基、フェノキシ基、フェノキシフェニル基、フェノキシベンジル基、ジクロロフェニル、クロロフェニル、フェニルエチル基、フェニルプロピル基、ベンジル基、トリル基、キシリル基（ｘｙｌｙｌ  ｇｒｏｕｐ）またはナフチル基などが挙げられる。
【００３７】
本出願において、前記アルコキシ基、アルキレン基、エポキシ基または１価炭化水素基に任意に置換される置換基としては、塩素またはフッ素などのハロゲン、グリシジル基、エポキシアルキル基、グリシドキシアルキル基または脂環式エポキシ基などのエポキシ基、アクリロイル基、メタクリロイル基、イソシアネート基、チオール基または１価炭化水素基などが挙げられるが、これに限定されない。
【００３８】
化学式１、２及び４において、ｍ及びｎは任意の数であって、例えば、それぞれ独立的に１〜２０、１〜１６または１〜１２の範囲内の数であってもよい。
【００３９】
前記窒素含有ラジカル重合性化合物としては、例えば、アミド基含有ラジカル重合性化合物、アミノ基含有ラジカル重合性化合物、イミド基含有ラジカル重合性化合物またはシアノ基含有ラジカル重合性化合物などが用いられる。前記でアミド基含有ラジカル重合性化合物としては、例えば（メタ）アクリルアミドまたはＮ、Ｎ−ジメチル（メタ）アクリルアミド、Ｎ、Ｎ−ジエチル（メタ）アクリルアミド、Ｎ−イソプロピル（メタ）アクリルアミド、Ｎ−メチロール（メタ）アクリルアミド、ダイアセトン（メタ）アクリルアミド、Ｎ−ビニルアセトアミド、Ｎ、Ｎ'−メチレンビス（メタ）アクリルアミド、Ｎ、Ｎ−ジメチルアミノプロピル（メタ）アクリルアミド、Ｎ、Ｎ−ジメチルアミノプロピルメタクリルアミド、Ｎ−ビニルピロリドン、Ｎ−ビニルカプロラクタムまたは（メタ）アクリロイルモルホリンなどが挙げられ、アミノ基含有ラジカル重合性化合物としては、アミノエチル（メタ）アクリレート、Ｎ、Ｎ−ジメチルアミノエチル（メタ）アクリレートまたはＮ、Ｎ−ジメチルアミノプロピル（メタ）アクリレートなどが挙げられ、イミド基含有ラジカル重合性化合物としては、Ｎ−イソプロピルマレイミド、Ｎ−シクロヘキシルマレイミドまたはイタコンイミドなどが挙げられ、シアノ基含有ラジカル重合性化合物としては、アクリロニトリルまたはメタクリロニトリルなどが挙げられるが、これに限定されない。
【００４０】
また、前記で塩（ｓａｌｔ）部位を含むラジカル重合性化合物としては、アクリル酸またはメタクリル酸の塩（ｓａｌｔ）であって、例えば前記とリチウム、ナトリウム、及びカリウムをはじめとするアルカリ金属との塩またはマグネシウム、カルシウム、ストロンチウム及びバリウムをはじめとするアルカリ土類金属との塩などが挙げられるが、これに限定されない。
【００４１】
前記のような重合単位を含むマトリクスは、例えば、親水性重合性化合物、例えば、ラジカル重合性化合物及びラジカル開始剤を含む親水性重合性組成物を重合させて形成してもよい。よって、前記マトリクスは前記親水性重合性組成物の重合物であってもよい。
【００４２】
親水性ラジカル重合性化合物の種類は特に限定されず、例えば、前記記述した化合物が用いられる。
【００４３】
親水性重合性組成物に含まれるラジカル開始剤の種類は特に限定されない。開始剤としては、熱の印加または光の照射により重合反応を開始させることができるラジカルを生成し得るラジカル熱開始剤または光開始剤が用いられる。
【００４４】
熱開始剤としては、例えば、２，２−アゾビス−２，４−ジメチルバレロニトリル（Ｖ−６５、和光純薬社製）、２，２−アゾビスイソブチロニトリル（Ｖ−６０、和光純薬社製）または２，２−アゾビス−２−メチルブチロニトリル（Ｖ−５９、和光純薬社製）のようなアゾ系開始剤；ジプロピルペルオキシジカーボネート（Ｐｅｒｏｙｌ  ＮＰＰ、日油社製）、ジイソプロピルペルオキシジカーボネート（Ｐｅｒｏｙｌ  ＩＰＰ、日油社製）、ビス−４−ブチルシクロヘキシルペルオキシジカーボネート（Ｐｅｒｏｙｌ  ＴＣＰ、日油社製）、ジエトキシエチルペルオキシジカーボネート（Ｐｅｒｏｙｌ  ＥＥＰ、日油社製）、ジエトキシヘキシルペルオキシジカーボネート（Ｐｅｒｏｙｌ  ＯＰＰ、日油社製）、ヘキシルペルオキシジカーボネート（Ｐｅｒｈｅｘｙｌ  ＮＤ、日油社製）、ジメトキシブチルペルオキシジカーボネート（Ｐｅｒｏｙｌ  ＭＢＰ、日油社製）、ビス（３−メトキシ−３−メトキシブチル）ペルオキシジカーボネート（Ｐｅｒｏｙｌ  ＳＯＰ、日油社製）、ヘキシルペルオキシピバレート（Ｐｅｒｈｅｘｙｌ  ＰＶ、日油社製）、アミルペルオキシピバレート（Ｌｕｐｅｒｏｘ  ５４６Ｍ７５、Ａｔｏｆｉｎａ社製）、ブチルペルオキシピバレート（Ｐｅｒｂｕｔｙｌ、日油社製）またはトリメチルヘキサノイルペルオキシド（Ｐｅｒｏｙｌ  ３５５、日油社製）のようなペルオキシエステル化合物；ジメチルヒドロキシブチルペルオキシネオデカノエート（Ｌｕｐｅｒｏｘ  ６１０Ｍ７５、Ａｔｏｆｉｎａ社製）、アミルペルオキシネオデカノエート（Ｌｕｐｅｒｏｘ  ５４６Ｍ７５、Ａｔｏｆｉｎａ社製）またはブチルペルオキシネオデカノエート（Ｌｕｐｅｒｏｘ  １０Ｍ７５、Ａｔｏｆｉｎａ社製）のようなペルオキシジカーボネート化合物；３，５，５−トリメチルヘキサノイルペルオキシド、ラウリルペルオキシドまたはジベンゾイルペルオキシドのようなアシルペルオキシド；ケトンペルオキシド；ジアルキルペルオキシド；ペルオキシケタール；またはヒドロペルオキシドなどのようなペルオキシド開始剤などの１種または２種以上が用いられ、光開始剤としては、ベンゾイン系、ヒドロキシケトン系、アミノケトン系またはホスフィンオキシド系光開始剤などが用いられ、具体的には、ベンゾイン、ベンゾインメチルエーテル、ベンゾインエチルエーテル、ベンゾインイソプロピルエーテル、ベンゾインｎ−ブチルエーテル、ベンゾインイソブチルエーテル、アセトフェノン、ジメチルアニノ−アセトフェノン、２，２−ジメトキシ−２−フェニルアセトフェノン、２，２−ジエトキシ−２−フェニルアセトフェノン、２−ヒドロキシ−２−メチル−１−フェニルプロパン−１オン、１−ヒドロキシシクロヘキシルフェニルケトン、２−メチル−１−［４−（メチルチオ）フェニル］−２−モルホリノ−プロパン−１−オン、４−（２−ヒドロキシエトキシ）フェニル−２−（ヒドロキシ−２−プロピル）ケトン、ベンゾフェノン、ｐ−フェニルベンゾフェノン、４，４'−ジエチルアミノベンゾフェノン、ジクロロベンゾフェノン、２−メチルアントラキノン、２−エチルアントラキノン、２−ｔ−ブチルアントラキノン、２−アミノアントラキノン、２−メチルチオキサントン（ｔｈｉ���ｘａｎｔｈｏｎｅ）、２−エチルチオキサントン、２−クロロチオキサントン、２，４−ジメチルチオキサントン、２，４−ジエチルチオキサントン、ベンジルジメチルケタール、アセトフェノンジメチルケタール、ｐ−ジメチルアミノ安息香酸エステル、オリゴ［２−ヒドロキシ−２−メチル−１−［４−（１−メチルビニル）フェニル］プロパノン］及び２，４，６−トリメチルベンゾイル−ジフェニル−ホスフィンオキシドなどが用いられるが、これに限定されない。
【００４５】
開始剤としては、親水性成分に高い溶解度を示すものを選択して用いてもよく、例えば、ヒドロキシケトン化合物、水分散ヒドロキシケトン化合物またはアミノケトン化合物または水分散アミノケトン化合物などが用いられるが、これに限定されない。
【００４６】
親水性重合性組成物は、例えば、ラジカル開始剤を、０．１〜１０重量％程度の濃度で含むことができる。このような比率は、例えば、フィルムの物性や重合効率などを考慮して変更し得る。
【００４７】
例えば、フィルム化物性などを考慮し、必要に応じて親水性重合性組成物は、架橋剤をさらに含むことができる。架橋剤としては、例えば、ラジカル重合性基を２つ以上有する化合物が用いられる。
【００４８】
架橋剤に用いられる化合物としては、多官能性アクリレートが挙げられる。前記多官能性アクリレートは、アクリロイル基またはメタクリロイル基を２つ以上含む化合物を意味する。
【００４９】
多官能性アクリレートとしては、例えば、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ネオペンチルグリコールアジペート（ｎｅｏｐｅｎｔｙｌｇｌｙｃｏｌ  ａｄｉｐａｔｅ）ジ（メタ）アクリレート、ヒドロキシピバル酸（ｈｙｄｒｏｘｙｌ  ｐｕｉｖａｌｉｃ  ａｃｉｄ）ネオペンチルグリコールジ（メタ）アクリレート、ジシクロペンタニル（ｄｉｃｙｃｌｏｐｅｎｔａｎｙｌ）ジ（メタ）アクリレート、カプロラクトン変性ジシクロペンテニルジ（メタ）アクリレート、エチレンオキシド変性ジ（メタ）アクリレート、ジ（メタ）アクリロキシエチルイソシアヌレート、アリール（ａｌｌｙｌ）化シクロヘキシルジ（メタ）アクリレート、トリシクロデカンジメタノール（メタ）アクリレート、ジメチロールジシクロペンタンジ（メタ）アクリレート、エチレンオキシド変性ヘキサヒドロフタル酸ジ（メタ）アクリレート、トリシクロデカンジメタノール（メタ）アクリレート、ネオペンチルグリコール変性トリメチルプロパンジ（メタ）アクリレート、アダマンタン（ａｄａｍａｎｔａｎｅ）ジ（メタ）アクリレートまたは９，９−ビス［４−（２−アクリロイルオキシエトキシ）フェニル］フルオレン（ｆｌｕｏｒｉｎｅ）などのような２官能性アクリレート；トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、３官能型ウレタン（メタ）アクリレートまたはトリス（メタ）アクリロキシエチルイソシアヌレートなどの３官能型アクリレート；ジグリセリンテトラ（メタ）アクリレートまたはペンタエリスリトールテトラ（メタ）アクリレートなどの４官能型アクリレート；プロピオン酸変性ジペンタエリスリトールペンタ（メタ）アクリレートなどの５官能型アクリレート；及びジペンタエリスリトールヘキサ（メタ）アクリレート、カプロラクトン変性ジペンタエリスリトールヘキサ（メタ）アクリレートまたはウレタン（メタ）アクリレート（例えば、イソシアネート単量体及びトリメチロールプロパントリ（メタ）アクリレートの反応物などの６官能型アクリレートなどが用いられる。また、多官能性アクリレートとしては、当業界で、いわゆる光硬化性オリゴマーと称する化合物であって、ウレタンアクリレート、エポキシアクリレート、ポリエステルアクリレートまたはポリエーテルアクリレートなども用いられる。前記のような化合物のうちの適切な種類を１種または２種以上選択して用いてもよい。
【００５０】
架橋剤としては、前記多官能性アクリレートのように、ラジカル反応によって架橋構造を実現する成分と共に、必要に応じて、公知のイソシアネート架橋剤、エポキシ架橋剤、アジリジン架橋剤または金属キレート架橋剤などのように熱硬化反応によって架橋構造を実現することができる成分も用いられる。
【００５１】
架橋剤は、例えば、親水性重合性組成物に５０重量％以下、または１０〜５０重量％の濃度で含むことができる。架橋剤の比率は、例えば、フィルムの物性などを考慮して変更され得る。
【００５２】
親水性重合性組成物は、前記記述した成分以外にも必要とする他の成分をさらに含むことができる。また、親水性重合性組成物を用いて第１領域を形成する方式については後述する。
【００５３】
エマルジョン領域も重合性化合物、例えば、ラジカル重合性化合物を重合させて形成してもよい。例えば、エマルジョン領域は前記疎水性ラジカル重合性化合物を重合させて形成してもよい。
【００５４】
一実施の形態において、エマルジョン領域は、下記化学式５〜７のいずれか１つの化学式で表示される化合物の重合単位を含むことができる。
【００５５】
【化５】
0006432848.tif 000006
【００５６】
化学式５において、Ｑは水素またはアルキル基であり、Ｂは炭素数５以上の直鎖または分枝鎖アルキル基または脂環式炭化水素基である。
【００５７】
【化６】
0006432848.tif 000007
【００５８】
化学式６において、Ｑは水素またはアルキル基であり、Ｕはアルキレン、アルケニレンまたはアルキニレンまたはアリーレン基である。
【００５９】
【化７】
0006432848.tif 000008
【００６０】
化学式７において、Ｑは水素またはアルキル基であり、Ｕはアルキレン基であり、Ｙは炭素原子、酸素原子または硫黄原子であり、Ｘは酸素原子、硫黄原子またはアルキレン基であり、Ａｒはアリール基であり、ｎは任意の数である。
【００６１】
本出願において、用語「アルケレン基」または「アルキニレン基」は特に規定しない限り、炭素数２〜２０、炭素数２〜１６、炭素数２〜１２、炭素数２〜８または炭素数２〜４のアルケレン基またはアルキニレン基を意味する。前記アルケレン基またはアルキニレン基は、直鎖状、分枝鎖状または環状であってもよい。また、前記アルケレン基またはアルキニレン基は任意に1つ以上の置換基に置換され得る。
【００６２】
本出願において、用語「アリーレン基」は特に規定しない限り、ベンゼンまたは２つ以上のベンゼンが縮合または結合された構造を含む化合物またはその誘導体から由来する２価残基を意味する。アリーレン基は、例えば、ベンゼン、ナフタレンまたはフルオレン（ｆｌｕｏｒｅｎｅ）などを含む構造を有することができる。
【００６３】
化学式５において、Ｂは、炭素数５以上、炭素数７以上、または炭素数９以上の直鎖または分枝鎖アルキル基であってもよい。このように相対的に長鎖のアルキル基を含む化合物は相対的に無極性の化合物として知られる。前記直鎖または分枝鎖アルキル基の炭素数の上限は特に限定されず、例えば、前記アルキル基は、炭素数２０以下のアルキル基であってもよい。
【００６４】
化学式５において、Ｂは、他の実施の形態において、脂環式炭化水素基、例えば、炭素数３〜２０、炭素数３〜１６または炭素数６〜１２の脂環式炭化水素基であってもよく、そのような炭化水素基の例としては、シクロヘキシル基またはイソボルニル基などが挙げられる。このように脂環式炭化水素基を有する化合物は、相対的に無極性の化合物として知られる。
【００６５】
化学式７において、ｎは任意の数であり、例えば、それぞれ独立的に１〜２０、１〜１６または１〜１２の範囲内の数であってもよい。
【００６６】
第２領域は、例えば、疎水性ラジカル重合性化合物及びラジカル開始剤を含む疎水性重合性組成物を重合させて形成してもよい。よって、前記第２領域が前記疎水性重合性組成物の重合物であってもよい。
【００６７】
疎水性重合性組成物に含まれる疎水性ラジカル重合性化合物の種類は特に限定されず、当業界において、いわゆる無極性の単量体として知られる化合物が用いられる。例えば、前記化合物としては前述の化合物が用いられる。
【００６８】
疎水性重合性組成物に含まれるラジカル開始剤の種類は特に限定されない。例えば、前述の親水性重合性化合物の項目で記述した開始剤のうちの適切な種類を選択して用いてもよい。
【００６９】
疎水性重合性組成物は、例えば、ラジカル開始剤を５重量％以下の濃度で含むことができる。この濃度は、例えば、フィルムの物性や重合効率などを考慮して変更し得る。
【００７０】
フィルム化の物性などを考慮し、必要に応じて疎水性重合性組成物も架橋剤をさらに含むことができる。架橋剤は特に限定されず、例えば、前記親水性重合性組成物の項目で説明した成分中の適切な成分を選択して用いてもよい。
【００７１】
架橋剤は、例えば、疎水性重合性組成物に５０重量％以下、または１０〜５０重量％の濃度で含むことができる。架橋剤の濃度は、例えば、フィルムの物性などや重合性化合物に含まれる他の成分への影響などを考慮して変更され得る。
【００７２】
疎水性重合性組成物も必要に応じて他の成分をさらに含むことができる。また、前記疎水性重合性組成物を用いてエマルジョン領域を形成する方式については後述する。
【００７３】
発光層は発光ナノ粒子を含むことができる。前述のように、発光ナノ粒子は、所定波長の光を吸収してそれと同一または異なる波長の光を放出する粒子であってもよい。例えば、発光ナノ粒子は４２０〜４９０ｎｍの範囲内のいずれか１つの波長の光を吸収して４９０〜５８０ｎｍの範囲内のいずれか１つの波長の光を放出するナノ粒子（以下、緑色粒子と称する）及び／または４５０〜４９０ｎｍの範囲内のいずれか１つの波長の光を吸収して５８０〜７８０ｎｍの範囲内のいずれか１つの波長の光を放出するナノ粒子（以下、赤色粒子と称する）であってもよい。例えば、白色光を放出する発光フィルムを得るために、前記赤色粒子と緑色粒子とが適正比率で共に発光層に含まれ得る。一実施の形態において、白色光を放出する発光フィルムの発光層は、前記赤色粒子１００重量部に対して３００〜１５００重量部の緑色粒子を含むことができる。発光ナノ粒子としては、このような作用を示すものであれば特に制限なく用いられる。このようなナノ粒子の代表的な例としては、いわゆる量子ドット（Ｑｕａｎｔｕｍ  Ｄｏｔ）と称するナノ構造物が挙げられる。
【００７４】
本明細書では、便宜上ナノ粒子と称するが、前記ナノ構造物は粒子状であってもよく、例えば、ナノワイヤ、ナノロッド、ナノチューブ、分岐されたナノ構造、ナノテトラポッド（ｎａｎｏｔｅｔｒａｐｏｄｓ）、トライポッド（ｔｒｉｐｏｄｓ）またはバイポッド（ｂｉｐｏｄｓ）などの形態であってもよく、このような形態も本出願で規定するナノ粒子に含まれ得る。本出願において、用語「ナノ構造物」には、約５００ｎｍ未満、約２００ｎｍ未満、約１００ｎｍ未満、約５０ｎｍ未満、約２０ｎｍ未満または約１０ｎｍ未満の寸法を有する少なくとも１つの領域または特性寸法を有する類似の構造を含むことができる。一般に、領域または特性寸法は、その構造の最も小さい軸に沿って存在し得るが、これに限定されない。前記ナノ構造物は、例えば、実質的に結晶質であるか、実質的に単結晶質、多結晶質または非晶質や、これらの組み合わせであってもよい。
【００７５】
発光ナノ粒子に用いる量子ドットは公知の任意方式で製造することができる。例えば、量子ドットを形成する好適な方法は、米国特許第６，２２５，１９８号明細書、米国特許出願公開第２００２−００６６４０１号明細書、米国特許第６，２０７，２２９号明細書、米国特許第６，３２２，９０１号明細書、米国特許第６，９４９，２０６号明細書、米国特許第７，５７２，３９３号明細書、米国特許第７，２６７，８６５号明細書、米国特許第７，３７４，８０７号明細書または米国特許第６，８６１，１５５号明細書などに公開されていて、前記の他にも多様な公開方式が本出願に適用され得る。
【００７６】
本出願に用いられる量子ドットまたは他のナノ粒子は任意の好適な材料、例えば、無機材料として、無機導電または半導電材料を用いて形成され得る。好適な半導体材料としては、ＩＩ−ＶＩ族、ＩＩＩ−Ｖ族、ＩＶ−ＶＩ族及びＩＶ族半導体が挙げられる。具体的には、Ｓｉ、Ｇｅ、Ｓｎ、Ｓｅ、Ｔｅ、Ｂ、Ｃ（ダイヤモンド含む）、Ｐ、ＢＮ、ＢＰ、ＢＡｓ、ＡｌＮ、ＡｌＰ、ＡｌＡｓ、ＡｌＳｂ、ＧａＮ、ＧａＰ、ＧａＡｓ、ＧａＳｂ、ＩｎＮ、ＩｎＰ、ＩｎＡｓ、ＩｎＳｂ、ＡｌＮ、ＡｌＰ、ＡｌＡｓ、ＡｌＳｂ、ＧａＮ、ＧａＰ、ＧａＡｓ、ＧａＳｂ、ＺｎＯ、ＺｎＳ、ＺｎＳｅ、ＺｎＴｅ、ＣｄＳ、ＣｄＳｅ、ＣｄＳｅＺｎ、ＣｄＴｅ、ＨｇＳ、ＨｇＳｅ、ＨｇＴｅ、ＢｅＳ、ＢｅＳｅ、ＢｅＴｅ、ＭｇＳ、ＭｇＳｅ、ＧｅＳ、ＧｅＳｅ、ＧｅＴｅ、ＳｎＳ、ＳｎＳｅ、ＳｎＴｅ、ＰｂＯ、ＰｂＳ、ＰｂＳｅ、ＰｂＴｅ、ＣｕＦ、ＣｕＣｌ、ＣｕＢｒ、ＣｕＩ、Ｓｉ３Ｎ４、Ｇｅ３Ｎ４、Ａｌ２Ｏ３、（Ａｌ、Ｇａ、Ｉｎ）２（Ｓ、Ｓｅ、Ｔｅ）３、Ａｌ２ＣＯ及び２つ以上の前記半導体の好適な組み合わせが挙げられるが、これに限定されない。
【００７７】
一実施の形態において、半導体ナノ結晶または他のナノ構造は、ｐ型ドーパントまたはｎ型ドーパントなどのようなドーパントを含んでいてもよい。本出願に用いられるナノ粒子は、さらにＩＩ−ＶＩまたはＩＩＩ−Ｖ半導体を含むことができる。ＩＩ−ＶＩまたはＩＩＩ−Ｖ半導体ナノ結晶及びナノ構造の例としては、Ｚｎ、Ｃｄ及びＨｇなどのような周期律表ＩＩ族元素とＳ、Ｓｅ、Ｔｅ、Ｐｏなどのような周期表ＶＩ族元素との任意組み合わせ；及びＢ、Ａｌ、Ｇａ、Ｉｎ、及びＴｌなどのようなＩＩＩ族元素とＮ、Ｐ、Ａｓ、Ｓｂ及びＢｉなどのようなＶ族元素との任意組み合わせがあるが、これに限定されない。他の実施の形態において、好適な無機ナノ構造は、金属ナノ構造を含み、好適な金属としては、Ｒｕ、Ｐｄ、Ｐｔ、Ｎｉ、Ｗ、Ｔａ、Ｃｏ、Ｍｏ、Ｉｒ、Ｒｅ、Ｒｈ、Ｈｆ、Ｎｂ、Ａｕ、Ａｇ、Ｔｉ、Ｓｎ、Ｚｎ、ＦｅまたはＦｅＰｔなどが挙げられるが、これに限定されない。
【００７８】
発光ナノ粒子、例えば、量子ドットはコアシェル構造（ｃｏｒｅ−ｓｈｅｌｌ  ｓｔｒｕｃｔｕｒｅ）を有することができる。コアシェル構造の発光ナノ粒子を形成することができる例示的な材料としては、Ｓｉ、Ｇｅ、Ｓｎ、Ｓｅ、Ｔｅ、Ｂ、Ｃ（ダイヤモンドを含む）、Ｐ、Ｃｏ、Ａｕ、ＢＮ、ＢＰ、ＢＡｓ、ＡｌＮ、ＡｌＰ、ＡｌＡｓ、ＡｌＳｂ、ＧａＮ、ＧａＰ、ＧａＡｓ、ＧａＳｂ、ＩｎＮ、ＩｎＰ、ＩｎＡｓ、ＩｎＳｂ、ＡｌＮ、ＡｌＰ、ＡｌＡｓ、ＡｌＳｂ、ＧａＮ、ＧａＰ、ＧａＡｓ、ＧａＳｂ、ＺｎＯ、ＺｎＳ、ＺｎＳｅ、ＺｎＴｅ、ＣｄＳ、ＣｄＳｅ、ＣｄＳｅＺｎ、ＣｄＴｅ、ＨｇＳ、ＨｇＳｅ、ＨｇＴｅ、ＢｅＳ、ＢｅＳｅ、ＢｅＴｅ、ＭｇＳ、ＭｇＳｅ、ＧｅＳ、ＧｅＳｅ、ＧｅＴｅ、ＳｎＳ、ＳｎＳｅ、ＳｎＴｅ、ＰｂＯ、ＰｂＳ、ＰｂＳｅ、ＰｂＴｅ、ＣｕＦ、ＣｕＣｌ、ＣｕＢｒ、ＣｕＩ、Ｓｉ３Ｎ４、Ｇｅ３Ｎ４、Ａｌ２Ｏ３、（Ａｌ、Ｇａ、Ｉｎ）２（Ｓ、Ｓｅ、Ｔｅ）３、Ａｌ２ＣＯ及び２つ以上のこれらの材料の任意組み合わせが含まれるが、これに限定されない。本出願において、適用可能な例示的なコアシェル発光ナノ粒子（コア／シェル）としては、ＣｄＳｅ／ＺｎＳ、ＩｎＰ／ＺｎＳ、ＰｂＳｅ／ＰｂＳ、ＣｄＳｅ／ＣｄＳ、ＣｄＴｅ／ＣｄＳまたはＣｄＴｅ／ＺｎＳなどが含まれるが、これに限定されない。
【００７９】
発光ナノ粒子の具体的な種類は特に限定されず、目的とする光放出特性を考慮して適切に選択され得る。
【００８０】
一実施の形態において、量子ドットのような発光ナノ粒子は、１つ以上のリガンドまたはバリアで覆われる。前記リガンドまたはバリアは、量子ドットのような発光ナノ粒子の安定性を向上させ、高温、高強度、外部ガスまたは水分などを含む有害な外部条件から発光ナノ粒子を保護するのに有利である。また、後述するように、発光ナノ粒子は、前記マトリクスまたはエマルジョン領域のいずれか１つの領域だけに存在し得るので、このような発光層を得るために前記リガンドまたはバリアの特性が前記マトリクス及びエマルジョン領域のいずれか１つの領域だけに相溶性を有するように選択され得る。
【００８１】
一実施の形態において、量子ドットのような発光ナノ粒子は、その表面と共役、協同、連関または付着したリガンドを含むことができる。量子ドットのような発光ナノ粒子の表面に好適な特性を示すことができるようにするリガンドとその形成方法は公知であって、このような方式は本出願で制限なく適用され得る。このような材料あるいは方法は、例えば、米国特許出願公開第２００８−０２８１０１０号明細書、米国特許出願公開第２００８−０２３７５４０号明細書、米国特許出願公開第２０１０−０１１０７２８号明細書、米国特許出願公開第２００８−０１１８７５５号明細書、米国特許第７，６４５，３９７号明細書、米国特許第７，３７４，８０７号明細書、米国特許第６，９４９，２０６号明細書、米国特許第７，５７２，３９３号明細書または米国特許第７，２６７，８７５号明細書などに開示されているが、これに限定されない。一実施の形態において、前記リガンドは、アミン基を有する分子（ｏｌｅｙｌａｍｉｎｅ、ｔｒｉｅｔｈｙｌａｍｉｎｅ、ｈｅｘｙｌａｍｉｎｅ、ｎａｐｈｔｙｌａｍｉｎｅなど）あるいは高分子、カルボキシル基を有する分子（ｏｌｅｉｃ  ａｃｉｄなど）あるいは高分子、チオール基を有する分子（ｂｕｔａｎｅｔｈｉｏｌ、ｈｅｘａｎｅｔｈｉｏｌ、ｄｏｄｅｃａｎｅｔｈｉｏｌなど）あるいは高分子、ピリジル基を有する分子（ｐｙｒｉｄｉｎｅなど）あるいは高分子、ホスフィン基を有する分子（ｔｒｉｐｈｅｎｙｌｐｈｏｓｐｈｉｎｅなど）、酸化ホスフィン基を有する分子（ｔｒｉｏｃｔｙｌｐｈｏｓｐｈｉｎｅ  ｏｘｉｄｅなど）、カルボニル基を有する分子（ａｌｋｙｌ  ｋｅｔｏｎｅなど）、ベンゼン環を有する分子（ｂｅｎｚｅｎｅ、ｓｔｙｒｅｎｅなど）あるいは高分子、ヒドロキシ基を有する分子（ｂｕｔａｎｏｌ、ｈｅｘａｎｏｌなど）あるいは高分子などで形成し得る。
【００８２】
発光ナノ粒子は発光層に含まれ、例えば前記マトリクスまたはエマルジョン領域に含まれ得る。一実施の形態において、発光ナノ粒子は、前記マトリクス及びエマルジョン領域のいずれか１つの領域だけに含まれ、他の領域には存在しない場合もある。前記で発光ナノ粒子が存在しない領域は、前述のように、発光ナノ粒子を実質的に含まない領域を意味する。
【００８３】
発光ナノ粒子の発光層内での比率は特に限定されず、例えば、目的とする光特性などを考慮して適正範囲で選択され得る。一実施の形態において、発光層内で前記発光ナノ粒子は、０．０５〜２０重量％、０．０５〜１５重量％、０．１〜１５重量％または０．５〜１５重量％程度の濃度で存在し得るが、これに限定されない。
【００８４】
発光層は前述の成分にさらに他の成分を含むことができる。前記他の成分の例としては、公知の界面活性剤や、後述する抗酸化剤または散乱粒子などが挙げられるが、これに限定されない。
【００８５】
発光層はさらに抗酸化剤を含むことができ、このような成分は特に前記発光ナノ粒子であって、量子ドットを適用する場合に流用し得る。量子ドットは、酸素に露出されると、劣化されて発光能が低下する特性を有するが、この場合、前述の抗酸化剤を発光層に含むことで、前記発光ナノ粒子を保護することができる。抗酸化剤としては、例えば、酸化性金属、フェノール系酸化防止剤、チオエーテル系酸化防止剤、ホスファイト（ｐｈｏｓｐｈａｔｅ）系酸化防止剤またはヒンダードアミン系のようなアミン系酸化防止剤が用いられる。抗酸化剤は前述のマトリクスまたはエマルジョン領域のいずれかの領域内に含まれていてもよい。
【００８６】
よって、発光層は酸化性金属粒子またはその金属粒子の酸化物を含むことができる。酸化性金属粒子は、酸素と反応して酸化物を形成することができる金属を意味し、アルカリ金属、アルカリ土金属または転移金属なども酸化性の場合に適用され得る。前記金属が発光層内の酸素と反応して酸化物を形成することで、前記発光ナノ粒子を保護することができる。使用可能な酸化性金属は、酸素と反応して酸化物を形成することができれば、特に限定されない。酸化性金属としては、例えば、Ｐｔ、Ａｕ、ＡｇまたはＣｅなどが挙げられるが、これに限定されない。金属粒子の大きさは、酸素との反応性を考慮して調節可能であり、一般に、約１０〜１０，０００ｎｍの範囲内の平均粒径を有することができる。
【００８７】
発光層内で、前記酸化性金属粒子またはその酸化物の比率は、例えば、酸素との反応性、発光層材料の硬化性や、発光層の発光特性を考慮して選択され得る。一実施の形態において、前記酸化性金属粒子は、発光層内で、約０．０１〜１重量％の割合で存在し得る。必要に応じて、前記酸化性金属粒子の分散のための公知の分散剤と共に用いられる。
【００８８】
発光層はさらに抗酸化剤として、フェノール系酸化防止剤、チオエーテル系酸化防止剤、ホスファイト（ｐｈｏｓｐｈａｔｅ）系酸化防止剤またはヒンダードアミン系のようなアミン系酸化防止剤を含むことができる。前記各酸化防止剤の具体的な種類は特に限定されず、公知の物質が適用され得る。
【００８９】
発光層内で前記酸化防止剤の比率も、例えば酸素との反応性、発光層材料の硬化性や、発光層の発光特性を考慮して選択され得る。一実施の形態において、前記酸化防止剤は、発光層内で約０．０１〜１重量％の割合で存在し得る。
【００９０】
発光層はさらに散乱粒子を含むことができる。発光層に含まれる散乱粒子は、前記発光層に入射される光が前記発光ナノ粒子に導入される確率を調節して発光層が有する光特性をさらに改善することができる。本明細書で用語「散乱粒子」は、周辺媒質、例えば、前記マトリクスまたはエマルジョン領域とは相違する屈折率を有し、また適切な大きさを有して入射される光を散乱、屈折または拡散させることができるすべての種類の粒子を意味する。例えば、散乱粒子は、周辺媒質、例えば、マトリクス及び／またはエマルジョン領域と比較して低いかまたは高い屈折率を有することができ、前記マトリクス及び／またはエマルジョン領域との屈折率差の絶対値が０．２以上、または０．４以上の粒子であってもよい。前記屈折率差の絶対値の上限は特に限定されず、例えば、約０．８以下、または約０．７以下であってもよい。散乱粒子は、例えば、平均粒径が１０ｎｍ以上、１００ｎｍ以上、１００ｎｍ超、１００〜２００００ｎｍ、１００〜１５０００ｎｍ、１００〜１００００ｎｍ、１００〜５０００ｎｍ、１００〜１０００ｎｍまたは１００〜５００ｎｍ程度であってもよい。散乱粒子は、球形、楕円形、多面体または無定形のような形状を有し得るが、前記形態は特に限定されない。散乱粒子としては、例えば、ポリスチレンまたはその誘導体、アクリル樹脂またはその誘導体、シリコン樹脂またはその誘導体、またはノボラック樹脂またはその誘導体などのような有機材料、またはシリカ、アルミナ、酸化チタンまたは酸化ジルコニウムのような無機材料を含む粒子が挙げられる。散乱粒子は、前記材料中のいずれか１つの材料だけを含むか、または前記のうちの２種以上の材料を含んで形成され得る。例えば、散乱粒子として中空シリカ（ｈｏｌｌｏｗ  ｓｉｌｉｃａ）などのような中空粒子またはコア／シェル構造の粒子が用いられる。散乱粒子の発光層内での比率は特に限定されず、例えば、発光層に入射される光の経路を考慮して適正比率に選択され得る。
【００９１】
散乱粒子は、例えば前記マトリクスまたはエマルジョン領域に含まれ得る。一実施の形態において、散乱粒子は、前記マトリクス及びエマルジョン領域のいずれか１つの領域だけに含まれ、他の領域には存在しない場合もある。前記で散乱粒子が存在しない領域は、前述のように、該粒子を実質的に含まない領域であって、その領域の全体重量を基準として散乱粒子のその領域内での重量比率が１０％以下、８％以下、６％以下、４％以下、２％以下、１％以下、または０．５％以下の場合を意味する。一実施の形態において、マトリクス及びエマルジョン領域のいずれか１つの領域のみに前記発光ナノ粒子が含まれる場合、散乱粒子は前記発光ナノ粒子が含まれない領域のみに存在する。
【００９２】
散乱粒子は、例えば、マトリクスまたはエマルジョン領域の全体重量１００重量部に対して１０〜１００重量部の割合で発光層に含まれ、このような比率内において適切な散乱特性を確保することができる。
【００９３】
発光層は、前述の成分以外にも酸素除去剤（ｏｘｙｇｅｎ  ｓｃａｖｅｎｇｅｒ）またはラジカル除去剤などのような添加剤を必要な量でさらに含んでいてもよい。
【００９４】
発光層の厚さは特に限定されず、目的とする用途及び光特性を考慮して適正範囲で選択され得る。一実施の形態において、発光層は、１０〜５００μｍ、１０〜４００μｍ、１０〜３００μｍまたは１０〜２００μｍの範囲内の厚さを有することができるが、これに限定されない。
【００９５】
発光フィルムは、前記発光層の一面または両面に配置されたバリア層をさらに含むことができる。このようなバリア層は、高温条件や酸素及び水分などのような有害な外部要因が存在する条件から発光層を保護することができる。図１は、１つの例示的な発光フィルムであって、発光層１０１とその両側に配置されたバリア層１０２ａ、１０２ｂを含む構造を示す。バリア層は、例えば疎水性でありながら光に露出されても黄変などが誘発されない安定性の高い素材で形成され得る。一実施の形態において、発光層と前記バリア層との界面での光損失などを低減するために前記バリア層は前記発光層と全体的に類似範囲の屈折率を有するように選択され得る。
【００９６】
バリア層は、例えば固体材料であるか、あるいは硬化した液体、ゲル、またはポリマーであってもよく、用途に応じて可撓性や非可撓性の材料から選択され得る。バリア層を形成する材料の種類は特に限定されず、ガラス、ポリマー、酸化物または窒化物などを含む公知の材料から選択され得る。バリア層は、例えば、ガラス；ＰＥＴ（ｐｏｌｙ（ｅｔｈｙｌｅｎｅ  ｔｅｒｅｐｈｔａｌａｔｅ））などのようなポリマー；またはシリコン、チタンまたはアルミニウムなどの酸化物や窒化物などや前記中の２種以上の組み合わせを含むことができるが、これに限定されない。
【００９７】
バリア層は、図１に例示的に示すように発光層の両表面に存在するか、あるいはいずれか一表面だけに存在する。また、発光フィルムは、両表面と共に、側面にもバリア層が存在し、発光層が全体にバリア層で密封されている構造を有することができる。
【００９８】
本出願は、さらに発光フィルム、例えば、前述の発光フィルムを製造する方法に関する。前記方法は、例えば、親水性重合性化合物と疎水性重合性化合物との混合物を含む層を重合させる段階を含むことができる。前記で親水性重合性化合物は、前述の溶解度パラメータが１０（ｃａｌ／ｃｍ３）１／２以上の高分子を形成することができる化合物であり、疎水性重合性化合物は、溶解度パラメータが１０（ｃａｌ／ｃｍ３）１／２未満の高分子を形成することができる化合物である。前記各化合物は例えば、ラジカル重合性化合物であってもよい。前記混合物は、必要とする添加剤、例えば、発光ナノ粒子などや開始剤などをさらに含むことができる。
【００９９】
前記のような混合物は、前記各成分を単に配合して製造することもでき、疎水性重合性組成物と親水性重合性組成物を、それぞれ製造した後にこれらを再び混合して製造してもよい。親水性及び疎水性重合性組成物としては、例えば、前記記述した組成物、すなわち親水性または疎水性重合性化合物と開始剤などを含む組成物がそれぞれ用いられる。また、前記混合物は、親水性及び疎水性重合性組成物をそれぞれ別途に製造した後にこれを混合して製造するか、あるいは親水性及び疎水性重合性組成物をなしている成分を一度に混合して製造してもよい。このように混合物を重合させると、重合過程で相分離が起き、前述の形態の発光層が形成され得る。
【０１００】
前記混合物を含む層を形成する方式は特に限定されない。例えば、得られた混合物を公知のコーティング方式で適切な基材上にコーティングして形成することができる。
【０１０１】
前記のような方式で形成された層を硬化させる方式にも特に限定されず、例えば、各組成物に含まれている開始剤が活性化される程度の適正範囲の熱を印加するか、あるいは紫外線などのような電磁波を印加する方式で実行することができる。
【０１０２】
前記製造方法としては、前記段階を経て前述の発光層が形成され得る。必要に応じて、前記段階を介して発光層を形成した後にバリア層を形成する段階をさらに実行するか、あるいは前記重合工程をバリア層に隣接した状態で行ってもよい。
【０１０３】
本出願はさらに照明装置に関する。例示的な照明装置は、光源と前記発光フィルムを含むことができる。一実施の形態において、前記照明装置での光源と発光フィルムは、前記光源から照射された光が前記発光フィルムに入射するように配置され得る。光源から照射された光が前記発光フィルムに入射されると、入射された光のうちの一部は前記発光フィルム内の発光ナノ粒子に吸収されずにそのまま放出され、他の一部は前記発光ナノ粒子に吸収された後に他の波長の光として放出され得る。これにより前記光源から放出される光の波長と前記発光ナノ粒子が放出する光の波長を調節して発光フィルムから放出される光の色純度またはカラーなどを調節することができる。例えば、発光層に前述の赤色及び緑色粒子を適正量含ませ、光源が青色光を放出するように調節すると、発光フィルムからは白色光が放出され得る。
【０１０４】
本出願の照明装置に含まれる光源の種類は特に限定されず、目的とする光の種類を考慮して適切な種類が選択され得る。一実施の形態において、前記光源は青色光源であって、例えば、４５０〜４９０ｎｍの範囲内の波長の光を放出する光源であってもよい。
【０１０５】
図２及び図３は、前記のように光源と発光フィルムを含む照明装置を例示的に示す図である。
【０１０６】
図２及び図３に示すように、照明装置で光源と発光フィルムは前記光源で照射された光が前記発光フィルムに入射されるように配置され得る。図２では、光源２０１が発光フィルム１０１の下部に配置されていて、これにより上部方向に光源２０１から照射された光は前記発光フィルム１０１に入射され得る。
【０１０７】
図３は、光源２０１が発光フィルム１０１の側面に配置された場合である。必須ではないが、前記のように光源２０１が発光フィルム１０１の側面に配置される場合には、導光板（Ｌｉｇｈｔ  Ｇｕｉｄｉｎｇ  Ｐｌａｔｅ）３０１や反射板３０２のように、光源２０１からの光がより効率的に発光フィルム１０１に入射されるように他の手段が含まれ得る。
【０１０８】
図２及び図３に示す例は、本出願の照明装置の一実施の形態であって、その他にも照明装置は公知された多様な形態を有することができ、そのために公知の多様な構成をさらに含むことができる。
【０１０９】
本出願の照明装置は多様な用途に用いられる。本出願の照明装置が適用され得る代表的な用途としてディスプレイ装置がある。例えば、前記照明装置はＬＣＤ（Ｌｉｑｕｉｄ  Ｃｒｙｓｔａｌ  Ｄｉｓｐｌａｙ）などのようなディスプレイ装置のＢＬＵ（Ｂａｃｋｌｉｇｈｔ  Ｕｎｉｔ）として用いられる。
【０１１０】
その他にも前記照明装置は、コンピュータ、モバイルフォン、スマートフォン、携帯情報端末（ＰＤＡ）、ゲーム装置、電子書籍リーダー（ｒｅａｄｅｒ）装置またはデジタルカメラなどのようなディスプレイ装置のＢＬＵ（Ｂａｃｋｌｉｇｈｔ  Ｕｎｉｔ）、室内または室外照明、舞台照明、装飾照明、アクセント照明または博物館照明などに用いられ、その他にも園芸学や、生物学で必要とする特別な波長照明などに用いられるが、前記照明装置が適用され得る用途が前記に限定されない。
【発明の効果】
【０１１１】
本出願は、優れた色純度と効率を有し、カラー特性の優れた照明装置を提供できる発光フィルムを提供することができる。本出願の発光フィルムは、前記のような優れた特性を長期間安定的に維持することができる。本出願の発光フィルムは、多様な照明装置と共に、光電池アプリケーション、光フィルタまたは光変換器などを含む多様な用途に用いられる。
【図面の簡単な説明】
【０１１２】
【図１】例示的な発光フィルムの端面図である。
【図２】例示的な照明装置の模式図である。
【図３】例示的な照明装置の模式図である。
【図４】実施例１で製造された発光層の写真である。
【図５】実施例及び比較例における発光フィルムの評価結果である。
【図６】実施例及び比較例における発光フィルムの評価結果である。
【図７】実施例及び比較例における発光フィルムの評価結果である。
【発明を実施するための形態】
【０１１３】
以下、実施例及び比較例を介して本出願の発光フィルムなどを具体的に説明するが、前記発光フィルムなどの範囲が下記実施例により限定されない。
【実施例１】
【０１１４】
ＰＥＧＤＡ（ｐｏｌｙ（ｅｔｈｙｌｅｎｅｇｌｙｃｏｌ）ｄｉａｃｒｙｌａｔｅ、ＣＡＳ  Ｎｏ．：２６５７０−４８−９、溶解度パラメータ（ＨＳＰ）：約１８（ｃａｌ／ｃｍ３）１／２）、ＬＡ（ｌａｕｒｙｌ  ａｃｒｙｌａｔｅ、ＣＡＳ  Ｎｏ．：２１５６−９７−０、溶解度パラメータ（ＨＳＰ）：約８（ｃａｌ／ｃｍ３）１／２）、ビスフルオレンジアクリレート（ＢＤ、ｂｉｓｆｌｕｏｒｅｎｅ  ｄｉａｃｒｙｌａｔｅ、ＣＡＳ  Ｎｏ．：１６１１８２−７３−６、溶解度パラメータ（ＨＳＰ）：約８〜９（ｃａｌ／ｃｍ３）１／２）、緑色粒子（Ｑｕａｎｔｕｍ  Ｄｏｔ粒子）、界面活性剤（ｐｏｌｙｖｉｎｙｌｐｙｒｒｏｌｉｄｏｎｅ）及びＳｉＯ２ナノ粒子を９：１：１：０．１：０．０５：０．０５（ＰＥＧＤＡ：ＬＡ：ＢＤ：緑色粒子：界面活性剤：ＳｉＯ２ナノ粒子）の重量比率で混合した。続いて、ラジカル開始剤としてＩｒｇａｃｕｒｅ２９５９とＩｒｇａｃｕｒｅ９０７をそれぞれ濃度が約１重量％になるように混合し、６時間程度撹拌して混合物を製造した。所定間隔に離隔配置された２枚のバリアフィルム（ｉ−ｃｏｍｐｏｎｅｎｔ）の間に前記混合物を約１００μｍの厚さに位置させ、紫外線を照射してラジカル重合を誘導して硬化させて発光層を形成した。図４は前記のような方式で形成した発光層の写真である。図において、緑色粒子の存在するエマルジョン領域がマトリクス内に分散していることを確認することができた。
【０１１５】
［比較例１］
ＬＡ（ｌａｕｒｙｌ  ａｃｒｙｌａｔｅ、ＣＡＳ  Ｎｏ．：２１５６−９７−０、溶解度パラメータ（ＨＳＰ）：約８（ｃａｌ／ｃｍ３）１／２）、ビスフルオレンジアクリレート（ＢＤ、ｂｉｓｆｌｕｏｒｅｎｅ  ｄｉａｃｒｙｌａｔｅ、ＣＡＳ  Ｎｏ．：１６１１８２−７３−６、溶解度パラメータ（ＨＳＰ）：約８〜９（ｃａｌ／ｃｍ３）１／２）、ＴＭＰＴＡ（ｔｒｉｍｅｔｈｙｌｏｌｐｒｏｐａｎｅ  ｔｒｉａｃｙｌａｔｅ、ＣＡＳ  Ｎｏ．：１５６２５−８９−５）、緑色粒子（Ｑｕａｎｔｕｍ  Ｄｏｔ粒子及びＳｉＯ２ナノ粒子を１０：１：０．１：０．０５：０．０５（ＬＡ：ＢＤ：ＴＭＰＴＡ：緑色粒子：ＳｉＯ２ナノ粒子）の重量比率で混合して製造された混合物を使用したこと以外は、実施例と同様に発光層を製造して発光フィルムを製造した。
【０１１６】
［試験例１］
ブルー領域の光を放出する光源の光放出側に、常温で実施例１または比較例１により製造された発光フィルムを位置させ、約２４時間光源から放出される光を入射させた。その後、顕微鏡を介してフィルムの縁から発光光量が減少される領域（損傷領域）を確認した。図５は、実施例１に対する観察結果であり、損傷領域（光量の減少した領域）が約２００μｍ程度であった。図６は、比較例１に対する観察結果であり、損傷領域（光量の減少した領域）が約１０００μｍ程度であった。図７は、実施例１と比較例１の損傷領域（光量の減少した領域）の時間経過による発生程度を示すグラフである。
【符号の説明】
【０１１７】
１０１  発光層または発光フィルム
１０２ａ、１０２ｂ  バリア層
２０１  光源
３０１  導光板
３０２  反射板
【図１】
0006432848.tif 000016
【図２】
0006432848.tif 000017
【図３】
0006432848.tif 000018
【図４】
0006432848.tif 000019
【図５】
0006432848.tif 000020
【図６】
0006432848.tif 000021
【図７】
0006432848.tif 000022